Brevet FR2963558A1 — publié le 20120210

Matériau cosmétique comprenant un extrait de bois de sappan supporté sur une argile La présente invention concerne un matériau comprenant un colorant organique d'origine végétale supporté sur un substrat inorganique, caractérisé en ce que ledit colorant organique est un extrait de bois de sappan et en ce que ledit substrat inorganique est une argile. Elle concerne également une composition cosmétique renfermant ce matériau, ainsi que ses utilisations. Le carmin de cochenille est un colorant naturel dont l'utilisation remonte aux Aztèques et qui, depuis son introduction en Europe au XVIème siècle, a été largement utilisé, non seulement pour ses usages traditionnels en peinture et teinture, mais également dans l'industrie alimentaire ou la cosmétique, en raison de sa couleur rouge foncé éclatante, tirant sur le violet, très caractéristique. Le carmin est essentiellement produit au Pérou, à partir de cochenilles femelles, récoltées sur des figuiers de Barbarie, qui sont séchées au soleil puis ébouillantées de façon à produire une suspension contenant l'acide carminique libéré par les insectes. Le filtrat est ensuite lavé et séché avant d'être fixé sur un support, habituellement du carbonate de calcium, pour former une laque destinée à être utilisée dans l'industrie. Cette laque connaît un nouvel engouement depuis quelques décennies, en tant que substitut de certains 2 colorants de synthèse que l'on cherche à éviter. Les colorants rouges synthétiques sont en effet interdits dans certains produits tels que les fards et beaucoup de ces colorants sont même interdits dans d'autres produits, dans certains pays tels que les Etats-Unis. Il n'en demeure pas moins qu'en raison de son origine animale, le carmin de cochenille peut poser des problèmes d'approvisionnement, mais aussi engendrer des inquiétudes sur le plan sanitaire en raison des risques d'allergie par ingestion qu'il engendre, notamment lorsqu'il est utilisé dans des rouges à lèvres. Il subsiste donc le besoin de disposer d'une alternative d'origine végétale au carmin de cochenille. Or, la Demanderesse a découvert qu'un extrait de bois de sappan, supporté sur une argile, permettait de satisfaire ce besoin. 20 Le bois de sappan (ou Caesalpinia sappan) est un arbuste épineux traditionnellement utilisé en Asie du Sud-Est en en Indonésie comme colorant pour la fabrication de peintures, de teintures ou d'encres. Il est également connu pour présenter des propriétés anti- 25 bactériennes et anti-coagulantes. Dans la demande WO 01/55263, il a ainsi été suggéré d'utiliser la braziline contenue dans un extrait de bois de sappan (parmi de nombreuses autres substances 30 colorantes) pour former une laque végétale enrobant un pigment inorganique coloré qui peut lui-même être choisi parmi des composés à base de fer, chrome ou manganèse, notamment une argile colorée par des oxydes de fer (telle15 3 que la terre de sienne). Il est indiqué dans ce document que la couche de laque permet d'éviter un contact direct entre la peau et le coeur inorganique, qui est susceptible d'engendrer un stress oxydatif accélérant le vieillissement de la peau. Il n'est pas envisagé d'utiliser ce matériau comme alternative au carmin de cochenille. En outre, les inventeurs ont démontré que, dans le cas du bois de sappan, le choix du substrat était critique dans l'obtention d'un pigment possédant des propriétés colorantes proches du carmin de cochenille, en particulier lorsqu'il est mélangé à des pigments blancs, et que les argiles constituaient un substrat approprié à cette fin. La présente invention a ainsi pour objet un matériau comprenant un colorant organique d'origine végétale supporté sur un substrat inorganique, caractérisé en ce que ledit colorant organique est un extrait de bois de sappan et en ce que ledit substrat inorganique est une argile. De préférence, l'argile utilisée dans le matériau selon l'invention n'est pas sensiblement colorée, c'est-à-dire qu'elle contient moins de 5% en poids d'oxydes de fer, manganèse et chrome après séchage. Parmi les minéraux argileux, on distingue notamment les silicates cristallisés à feuillets continus, les argiles fibreuses et les minéraux amorphes (tels que le verre). L'argile selon l'invention est avantageusement un silicate cristallisé à feuillets continus, plus particulièrement de type dioctaédrique (type 2/1), de préférence une 4 smectite. Les smectites sont des argiles caractérisées par la présence d'eau interfoliaire et une faible charge cationique (x = 0,2-0,6). Elles peuvent comprendre différents cations échangeables. On distingue les smectites dioctaédriques, comprenant la montmorillonite, la beidellite et la nontronite, des smectites tri-octaédriques, comprenant la saponite, l'hectorite, la stevensite, la sauconite et le talc. On préfère utiliser dans cette invention une smectite tri-octaédrique, contenant, en plus du silicium et du magnésium, du sodium, telle qu'une stevensite, une hectorite ou une saponite. Plus préférentiellement encore, l'argile utilisée comme substrat est le ghassoul ou "rassoul", qui est une argile saponifère originaire du Maroc renfermant au moins 90% de stevensite et identifiée sous le nom INCI "MOROCCAN LAVA CLAY". Outre l'argile précitée, le matériau selon l'invention contient un extrait de bois de sappan, qui est de préférence un extrait hydro-alcoolique. Un tel extrait peut être obtenu par broyage du bois de sappan, suivi d'une extraction dans un solvant hydro-alcoolique, constitué d'un mélange d'eau et d'un mono-alcool tel que l'éthanol ou l'isopropanol, dans un rapport en poids de l'eau à l'alcool allant de 20% à 80%, bornes incluses. Le rapport en poids du bois de sappan au solvant peut par ailleurs être compris compris entre 1/10 et 1/25, bornes incluses. L'extraction peut être effectuée pendant une durée de 2h à 10h, à une température allant de 40 à 80°C. On obtient ainsi un résidu de plante et un extrait colorant qui est ensuite filtré pour éliminer les résidus fins de plante qu'il contient. Cet extrait peut être utilisé tel quel pour fabriquer le matériau selon l'invention, ou il peut être transformé en extrait sec, par évaporation du solvant et séchage - notamment l'étuve ou par atomisation -, dans le cas où l'on souhaite différer la fabrication du matériau selon l'invention. Il 5 conviendra alors de le solubiliser à nouveau dans un solvant hydro-alcoolique en vue de la fabrication de ce matériau. En variante, l'extrait de bois de sappan utilisé selon l'invention peut être obtenu dans le commerce. Le matériau selon l'invention peut être notamment obtenu selon un procédé comprenant les étapes suivantes : a) la dispersion de l'argile en phase aqueuse, b) l'ajout d'alun à ladite phase aqueuse, à pH acide, pour former un substrat activé dispersé en milieu aqueux, c) l'introduction dans ledit milieu aqueux de l'extrait de bois de sappan préalablement solubilisé dans un solvant hydro-alcoolique, d) l'ajustement du pH à une valeur allant de 5 à 9, pour obtenir une dispersion de matériau supporté, e) la filtration de ladite dispersion, f) le séchage du matériau supporté. Ce procédé de laquage est classique, de sorte que l'homme du métier saura aisément en ajuster les paramètres, en particulier les concentrations des réactifs et les pH, de façon à obtenir un matériau présentant la couleur qu'il recherche, cette dernière pouvant aller du rose au violet en passant par le rouge. A titre d'exemple, pour obtenir un matériau présentant une couleur proche du carmin de cochenille, le pH de la 6 phase aqueuse dans l'étape b) est de préférence ajusté à une valeur comprise entre 3 et 4, bornes incluses, et il est ramené, dans l'étape (d), à une valeur comprise entre 5 et 9, de préférence entre 6 et 8, bornes incluses. L'ajustement du pH peut être effectué à l'aide d'une base telle que l'hydroxyde de sodium ou éventuellement d'un acide tel que l'acide citrique. En outre, dans cette forme d'exécution, on préfère que le rapport pondéral de l'alun à l'argile soit compris entre 20/1 et 2/1, bornes incluses, de préférence entre 5/1 et 12/1. On préfère en outre que le rapport pondéral de l'extrait de bois de sappan (en matière sèche) à l'argile soit compris entre 1/10 et 1/1, bornes incluses. Le rapport en poids de l'extrait de sappan (en matière sèche) au poids total de l'argile et de l'alun peut en outre être compris entre 1/5 et 1/30, de préférence entre 1/10 et 1/24, bornes incluses. Le procédé selon l'invention est par ailleurs généralement mis en oeuvre à une température comprise entre 20°C et 80°C, de préférence entre 40 et 60°C, bornes incluses, l'étape de séchage pouvant être effectuée à une température comprise entre 30°C et 60°C, bornes incluses. Il est bien entendu que ce procédé peut comprendre d'autres étapes préliminaires, intermédiaires ou subséquentes à celles ci-dessus, pour autant qu'elles ne nuisent pas à l'obtention d'un matériau présentant la couleur voulue. Compte tenu de sa couleur particulière, le matériau selon l'invention peut être utilisé comme pigment pour 7 colorer les lèvres et/ou la peau. En outre, les propriétés anti-élastases, anti-oxydantes et anticollagénases connues de l'extrait de bois de sappan permettent d'envisager l'utilisation de ce matériau pour prévenir ou atténuer les signes du vieillissement des lèvres (en particulier pour préserver le caractère pulpeux des lèvres) et/ou de la peau. La présente invention a donc également pour objet ces utilisations. Dans ces applications, le matériau décrit précédemment est généralement inclus dans une composition cosmétique. L'invention a donc également pour objet une composition cosmétique renfermant ce matériau, par exemple à raison de 0,1 à 60% en poids, par rapport au poids total de la composition. 20 Cette composition renferme habituellement un milieu cosmétiquement acceptable, c'est-à-dire susceptible d'être appliqué sur la peau ou les lèvres sans générer d'inconforts (tiraillements, rougeurs, picotements) 25 inacceptables pour l'utilisateur. La composition selon l'invention peut se présenter sous la forme d'un rouge à lèvres ou d'un brillant à lèvres. En variante, elle peut se présenter sous la forme 30 d'un fard à paupières et/ou à joues. En variante encore, elle peut se présenter sous la forme d'un produit de soin de la peau ou d'un fond de teint.15 8 La composition selon l'invention peut en outre se présenter sous toute forme galénique que présentent habituellement ces produits, notamment sous forme de composition anhydre (c'est-à-dire renfermant moins de 5% en poids d'eau, voire moins de 1% en poids d'eau), oi sous forme d'émulsion eau-dans-huile ou huile-dans-eau. Cette composition peut revêtir la forme d'une poudre, d'une pâte, d'une crème, d'un gel ou d'un fluide. Outre le matériau précité, cette composition peut renfermer divers additifs cosmétiques classiques qui sont notamment listés dans le Dictionnaire CTFA, 11~e Edition, 2006. Ainsi, elle peut notamment contenir au moins une huile. Au sens de la présente invention, on entend par « huile » un composé liquide à température ambiante (25°C), et qui, lorsqu'il est introduit à raison d'au moins 1% en poids dans l'eau à 25°C, n'est pas du tout soluble dans l'eau, ou soluble à hauteur de moins de 10% en poids, par rapport au poids d'huile introduit dans l'eau. Les huiles utilisables dans la composition selon l'invention peuvent être choisies parmi les huiles hydrocarbonées ; les (poly)esters et (poly)éthers de synthèse et en particulier les (poly)esters d'acides en C6-C20 et d'alcools en C6-C20 avantageusement ramifiés, tels que l'isononanoate d'isononyle ; les huiles végétales ; les acides gras ramifiés et/ou insaturés ; les alcools gras ramifiés et/ou insaturés tels que 9 l'octyldodécanol ; les huiles de silicone telles que les polydiméthylsiloxanes linéaires, éventuellement phénylés, ou cycliques ; les huiles fluorosiliconées ; les huiles fluorées ; ainsi que leurs mélanges. Parmi ces huiles, on préfère utiliser, dans le cas des brillants et rouges à lèvres, au moins une huile brillante, c'est-à-dire une huile présentant un indice de réfraction supérieur à 1,45 et de préférence supérieur à 1, 47. Des exemples d'huiles brillantes sont notamment les huiles hydrocarbonées, telles que le polybutène, le polyisobutène hydrogéné ou le polydécène hydrogéné, ainsi que les huiles de silicone phénylées, telles que celles identifiées par le nom INCI « phenyl trimethicone », dont un exemple est constitué par la silicone disponible sous la dénomination commerciale MIRASIL® PTM auprès de la société RHODIA, celles identifiées par le nom INCI « phenylpropyldimethylsiloxysilicate », dont un exemple est constitué par la silicone disponible sous la dénomination commerciale SILSHINE® 151 auprès de la société GENERAL ELECTRIC et celles identifiées par le nom INCI « trimethyl pentaphenyl trisiloxane » dont un exemple est constitué par la silicone disponible sous la dénomination commerciale DC PH® 1555 HRI auprès de la société DOW CORNING. Comme huiles brillantes, on peut également citer les silicones fluorées identifiées par le nom INCI perfluorononyl dimethicone dont un exemple est constitué par la silicone disponible sous la dénomination commerciale PECOSIL® FS (FSU, FSL...) auprès de la société 10 PHOENIX et un autre exemple est constitué par la silicone disponible sous la dénomination commerciale Biosil Basics® (Fluorosil LF, 14...) auprès de la société BIOSIL TECHNOLOGIES. D'autres exemples d'huiles brillantes sont les huiles naturelles et en particulier l'huile de graines de ricin ; les mono- et polyesters d'acides gras et/ou d'alcools gras dont la chaîne grasse renferme de 6 à 20 atomes de carbone, et en particulier : les mono- et polyesters d'hydroxyacides et d'alcools gras tels que le malate de diisostéaryle, les esters d'acide benzoïque et d'alcools gras tels que le benzoate d'alkyles en C12-C15, les polyesters de polyols et notamment de (di)pentaérythrityle, tels que le tétraisostéarate de pentaérythrityle, le pentaisononanoate de dipentaérythrityle et les esters en C5-C9 de dipentaérythrityle, ou de polyglycérol, tels que celui connu sous le nom INCI « bis-diglyceryl polyacyladipate- 1 » et commercialisé par la société SASOL sous la dénomination commerciale SOFTISAN® 645, ou de triméthylolpropane, tels que le triéthylhexanoate de triméthylolpropane qui est notamment commercialisé par la société KOKYU ALCOHOL KOGYO sous la dénomination commerciale KAK® TTO, ou de propylène glycol, tel que le dibenzoate de propylène glycol qui est notamment commercialisé par la société INOLEX sous la dénomination commerciale LEXFEEL SHINE®, et le stéaroyl stéarate d'isocétyle ; et les polyesters d'huile de ricin hydrogénée tels que les esters commercialisés par la société KOKYU ALCOHOL KOGYO sous les dénominations commerciales RISOCAST® DA-H et RISOCAST® DA-L. Il est bien entendu que la composition selon l'invention peut comprendre des mélanges des huiles mentionnées ci-dessus. La phase grasse de cette composition peut en outre contenir au moins une cire. Par « cire », on entend un corps gras ayant une température de fusion supérieure à 30°C et généralement inférieure à 100°C, qui est liquide dans les conditions de préparation de la composition et présente à l'état solide une organisation cristalline anisotrope. Des exemples de cires sont notamment les cires animales, végétales, minérales ou synthétiques, ces dernières pouvant avantageusement être des cires hydrocarbonées ou siliconées. On peut ainsi mentionner les cires d'insecte de Chine, de Carnauba, de Candelilla, de riz, d'abeille (Cera alba), de polyéthylène éventuellement fonctionnalisées, et de paraffine, ainsi que l'ozokérite, les cires microcristallines, les alcools gras linéaires en C14_C22 et les triesters d'acides en C8- C20 et de glycérine tels que le tribéhénate de glycérine, et leurs mélanges, sans que cette liste ne soit limitative. On peut également citer le stéarate de glycol acétylé commercialisé par la société VEVY sous la dénomination commerciale CETACENE®. La phase grasse de cette composition peut en outre avantageusement renfermer au moins un gélifiant lipophile. Des exemples de gélifiants lipophiles sont notamment les polymères de silicone et plus particulièrement les élastomères d'organopolysiloxane. Parmi ceux-ci, on peut citer les polymères au moins partiellement réticulés résultant de la réaction d'un organopolysiloxane portant 12 des groupes insaturés, tels que des groupes vinyle ou allyle, situés en bout ou en milieu de chaîne, de préférence sur un atome de silicium, avec un autre composé siliconé réactif tel qu'un organohydrogéno- polysiloxane. Ces polymères sont habituellement disponibles sous forme de gel dans un solvant siliconé volatil ou non volatil ou dans un solvant hydrocarboné. Des exemples de tels élastomères sont notamment commercialisés par la société SHIN ETSU sous les dénominations commerciales KSG-6, KSG-16, KSG-31, KSG-32, KSG-41, KSG-42, KSG-43 et KSG-44, et par la société DOW CORNING sous les dénominations commerciales DC 9040 et DC 9041. Un autre gélifiant huileux est constitué d'un polymère de silicone, obtenu par auto-polymérisation d'un organopolysiloxane fonctionnalisé par des groupements époxy et hydrosilylé, en présence d'un catalyseur, qui est disponible dans le commerce auprès de la société GENERAL ELECTRIC sous la dénomination commerciale VELVESIL 125. Un autre gélifiant lipophile est constitué d'un copolymère dimethicone / vinyldimethicone cyclique tel que celui commercialisé par la société JEEN sous la dénomination commerciale JEESILC PS (dont PS-VH, PS-VHLV, PS-CM, PS-CMLV et PS-DM). Un autre type de gélifiant lipophile est constitué par les copolymères de styrène et d'oléfines telles que l'éthylène, le propylène et/ou le butylène, éventuellement associés à des solvants siliconés ou hydrocarbonés, tels que décrits en particulier dans la demande WO 98/38981 et dans le brevet US-6,309,629. Ils comprennent notamment les gélifiants à base de terpolymères séquencés disponibles auprès de la societe PENRECO sous la dénomination commerciale VERSAGEL. Un autre type de gélifiant lipophile est constitué des polyamides tels que ceux identifiés par le nom INCI polyamide-3 et en particulier les polymères SYLVACLEAR AF 1900V et PA 1200V disponibles auprès de la société ARIZONA CHEMICAL ainsi que ceux identifiés par le nom INCI « Ethylenediamine/Hydrogenated Dimer Dilinoleate Copolymer Bis-Di-C14-18 Alkyl Amide » et disponibles par exemple sous la dénomination commerciale SYLVACLEAR A200V ou SYLVACLEAR A2614V auprès de la société ARIZONA CHEMICAL. Le gélifiant lipophile peut en variante être une bentone. La composition selon l'invention peut également renfermer au moins un polymère filmogène, en particulier susceptible d'apporter de la tenue et/ou des propriétés de non-transfert au maquillage conféré par la composition. Ce polymère filmogène peut être lipophile. Il peut notamment s'agir d'un polymère siliconé éventuellement modifié uréthane ou fluoré ou acrylate tel que les silicones (meth)acrylates commercialisées par SHIN-ETSU sous les dénominations commerciales KP-545, KP-561 et KP-562, ou les polymères commercialisés par la société DOW CORNING sous les dénominations commerciales DC FA 4002 ID et DC FA 4001 CM. D'autres exemples de polymères filmogènes sont les résines de silicone et en particulier les résines MQ telles que les triméthylsiloxysilicates et les résines MT telles que les dérivés de silsesquioxane et notamment les polyméthylsilsesquioxanes, commercialisés notamment par la société SHIN-ETSU, ainsi que le polypropylsilsesquioxane commercialisé par la société DOW CORNING sous la dénomination commerciale DC 670 ou le phenylpropyl polysilsesquioxane commercialisé par la société WACKER sous la dénomination commerciale 14 BELSIL SPR45VP. Un autre exemple est constitué des polymères fluorosiliconés identifiés par le nom INCI trifluoropropyldimethylsiloxy triethylsiloxysilicate tels que celui commercialisé par la société GENERAL ELECTRIC sous la dénomination commerciale XS66-B8226. On peut également utiliser comme polymères filmogènes des polymères bioadhésifs obtenus par exemple par polycondensation de dimethiconol et de résine silicate MQ dans un solvant tel que l'heptane, qui sont notamment commercialisés par la société DOW CORNING sous les dénominations commerciales DC 7-4405 low tack et DC 7-4505 high tack. D'autres exemples de polymères filmogènes sont les polyoléfines cycliques telles que le polycyclopentadiène, notamment commercialisé par la société KOBO sous la dénomination commerciale KOBOGUARD 5400, ou encore le polydicyclopentadiène. D'autres exemples encore de filmogènes sont constitués de copolymères de vinylpyrrolidone (VP) et/ou d'oléfines linéaires tels que les copolymères VP/hexadécène et VP/eicosène dont l'ANTARON V216 et l'ANTARON V220 de la société ISP ou encore les copolymères éthylène / acétate de vinyle tels que l'AC 400 de la société BAERLOCHER. D'autres polymères filmogènes susceptibles d'être utilisés dans cette invention sont des polyacrylates tels que le poly(acrylate d'éthyle) commercialisé notamment par la société CREATIONS COULEURS sous la dénomination commerciale CREASIL 7 ID. En variante ou en plus, la composition selon l'invention peut renfermer au moins un polymère filmogène hydrophile et/ou un ou plusieurs gélifiants hydrophiles. 15 Cette composition peut également contenir un ou plusieurs tensioactifs choisis de préférence parmi les tensioactifs non ioniques, tels que les esters de sorbitane éventuellement polyéthoxylés, les esters d'acides gras et de glycérol, les esters d'acides gras et de sucrose, les esters d'acides gras et de polyéthylèneglycol, les polysiloxanes modifiés polyéthers, les éthers d'alcools gras et de polyéthylèneglycol, les alkylpolyglycosides et la lécithine hydrogénée, sans que cette liste ne soit limitative. On préfère que la composition selon l'invention ne renferme pas de tensioactif anionique, cationique ou amphotère. Par « tensioactif », on entend un composé identifié comme tel dans le Dictionnaire McCUTCHEON. La composition utilisée selon l'invention peut en outre renfermer au moins une charge. Par ce terme, on entend toute particule de forme quelconque (notamment sphérique ou lamellaire), minérale ou organique, insoluble dans la composition. Des exemples de charges sont le talc, le mica, la silice, le kaolin, le nitrure de bore, l'amidon, l'amidon modifié par l'anhydride octénylsuccinique, les polyamides, les résines de silicone, les poudres d'élastomères de silicone et les poudres de polymères acryliques, en particulier de poly(méthacrylate de méthyle). Les charges peuvent notamment être constituées de plusieurs couches de nature chimique et/ou de forme physique différentes et notamment se présenter sous forme de lamelles enrobées de charges sphériques. Elles peuvent être modifiées à l'aide de différents traitements de surface. Un exemple de charge traitée en surface est constitué par la silice modifiée 16 par un copolymère éthylène / méthacrylate commercialisée notamment par la société KOBO sous les dénominations commerciales DSPCS 20N-I2, DSPCS/3H-I2 et DSPCS-I2. La composition peut encore contenir au moins une autre matière colorante que le matériau selon l'invention, choisie parmi les colorants hydrosolubles ou liposolubles, les charges ayant pour effet de colorer et/ou opacifier la composition et/ou la peau, telles que les pigments, les nacres, les laques et leurs mélanges. Ces matières colorantes peuvent être éventuellement traitées en surface par un agent hydrophobe tel que les silanes, silicones, savons d'acides gras, C9-15 fluoroalcool phosphates, copolymères acrylate/ dimethicone, copolymères mixtes C9-C15 fluoroalcool phosphates / silicones, lécithines, cire de carnauba, polyéthylène, chitosan et acides aminés éventuellement acylés tels que la lauroyl lysine, le disodium stearoyl glutamate et l'aluminium acyl glutamate. Les pigments peuvent être minéraux ou organiques, naturels ou de synthèse. Des exemples de pigments sont notamment les oxydes de fer, de titane, de chrome ou de zinc, le bleu outremer, le bleu de prusse, le noir de carbone, ainsi que les pigments composites et les pigments gonio- chromatiques, perlescents, interférentiels, photochromes ou thermochromes, sans que cette liste ne soit limitative. Les nacres peuvent être choisies parmi celles classiquement présentes dans les produits de maquillage, telles que les mica-dioxyde de titane. La composition selon l'invention peut également renfermer des agents anti-oxydants tels que les esters alkylés ou phosphorylés d'acide ascorbique, ou encore le 17 tocophérol et ses esters ; des séquestrants tels que les sels d'EDTA ; des ajusteurs de pH ; des conservateurs ; et des parfums. Cette composition peut en outre contenir au moins un filtre UV choisi parmi les filtres organiques et inorganiques et leurs mélanges. Comme filtres organiques, on peut citer notamment les dérivés de dibenzoylméthane (dont le butyl methoxydibenzoylmethane), les dérivés d'acide cinnamique (dont l'ethylhexyl methoxycinnamate), les salicylates, les acides para-aminobenzoïques, les 8,8'-diphénylacrylates, les benzophénones, les dérivés de benzylidène camphre, les phénylbenzimidazoles, les triazines, les phénylbenzotriazoles et les dérivés anthraniliques. Comme filtres inorganiques, on peut notamment citer les filtres à base d'oxydes minéraux sous forme de pigments ou de nanopigments, enrobés ou non, et en particulier à base de dioxyde de titane ou d'oxyde de zinc. L'invention sera mieux comprise à la lumière des exemples non limitatifs et purement illustratifs suivants. EXEMPLES Exemple 1 : Préparation d'un matériau selon l'invention a) Extraction de la plante Après broyage, on a fait macérer du bois de Sappan dans un mélange eau / alcool éthylique à 50/50, selon un rapport 18 plante / solvant de 1/18. L'extraction a été réalisée à une température de 60°C pendant une durée de 4h. La séparation de la plante et de la solution hydro-alcoolique d'extrait a été effectuée par centrifugation. La solution d'extrait ainsi récoltée a été concentrée sous vide. Le concentré a ensuite été séché. L'extrait sec a ensuite été réduit en poudre par broyage. b) Fabrication de l'extrait végétal sur support Le support argile choisi, le Ghassoul, a été mis en solution en présence d'un sel d'aluminium (sulfate double d'aluminium et de potassium), selon un rapport en poids de 1/8. L'extrait de Sappan préalablement fabriqué a été ajouté à la solution de Ghassoul + sel d'aluminium et de potassium précédente, de telle sorte que le rapport en poids de l'extrait de Sappan au mélange Ghassoul + sel d'aluminium soit de 1/18. L'extrait de Sappan a été fixé sur son support à une température de 50°C, puis le pH a été ajusté à l'aide d'une solution d'hydroxyde de sodium ou d'acide citrique, à un pH de 6,0. L'extrait de Sappan sur support a ensuite été récupéré par filtration, puis séchage en étuve, avant d'être broyé. Exemple 2 : Analyse colorimétrique comparative On a broyé le matériau obtenu à l'Exemple 1 à raison de 20% en poids dans du malate de diisostéaryle, jusqu'à obtenir une pâte fluide et homogène. Le même broyage a été effectué avec le matériau préparé selon l'Exemple 1, mais en substituant le support de ghassoul par un support d'alumine, de mica, de silice ou de kaolin. Chacun de ces matériaux a été introduit dans un corps blanc de brillant à lèvres (ou "gloss"), en présence de dioxyde de titane et de malate de diisotéaryle, pour obtenir une formulation ayant la composition suivante : - corps blanc de gloss : 89% - malate de diisostéaryle : 8,7% - extrait de sappan sur support : 2% - dioxyde de titane : 0,3% et une étude spectrocolorimétrique a ensuite été réalisée, pour comparer les gloss entre eux et avec un gloss identique à base de carmin de cochenille. On a précisément mesuré les paramètres suivants sur un spectro-colorimètre MINOLTA série CM-3600 D (illuminant D65/10° ; espace colorimétrique Lab, SCI) couplé à un logiciel Spectramagic NX) : - la clarté L* (qui va de 0 pour le noir à 100 pour le blanc) - le rouge a* / le vert -a* (d'autant plus présents que la valeur absolue est élevée) - le jaune b* / le bleu -b* (d'autant plus présents que la valeur absolue est élevée) - et la différence de couleur DE* : + 4(?:' 62)2 Les résultats de ces mesures sont rassemblés dans le Tableau 1 ci-dessous. Tableau 1 Matériau L* a* b* DE* testé Sappan + 32,58 19,47 1,06 2,24 ghassoul Sappan + 31,39 18,03 -0,18 alumine Sappan + 36,02 24,71 0,89 mica Sappan + 40,79 29,89 1,94 silice Sappan + 33,67 24,58 1,30 kaolin Carmin de 28,53 20,16 7,22 cochenille De ce tableau, il ressort que les matériaux à base de ghassoul et d'alumine, mis en oeuvre dans un gloss, présentent entre eux une différence de couleur DE* significative. Précisément, la poudre comparative apparaît moins rouge, tandis que le gloss obtenu à l'aide du matériau selon l'invention a une couleur plus proche du carmin de cochenille, c'est-à-dire plus rouge vif. Les autres matériaux testés apparaissent beaucoup plus rouges. La couleur obtenue est en revanche beaucoup trop claire pour l'utilisation envisagée. Exemple 3 : Incorporation du matériau dans un brillant à lèvres On a broyé au tricylindre le matériau obtenu à l'Exemple 1, à raison de 20% en poids dans du malate de diisostéaryle. Le broyat obtenu a été incorporé dans un corps blanc préchauffé 21 à 70-75°C, puis le mélange a été refroidi à 35°C. Le gloss obtenu avait la composition suivante. NOM INCI / Fonction % en poids Huiles 84,2 Gélifiants 10,5 Matériau selon l'Exemple 1 4,0 PHYTANTRIOL 0,2 PEG-8 0,1 Conservateurs 0,4 Anti-oxydants 0,6 Total 100,00 On a évalué la stabilité physico-chimique de ce produit placé à l'étuve sur 15 jours, 1 mois et 2 mois à différentes températures (5°C, 20°C, 40°C et 45°C), ainsi que sa tenue aux UV et les caractéristiques du maquillage procuré sur la peau ou les lèvres. La tenue aux UV a été évaluée par exposition à la lumière artificielle dans un Suntest® CPS+, de la société ATLAS, suivant un test de photo-vieillissement accéléré en lumière artificielle. La méthode est basée sur un test comparatif entre le produit placé au Suntest® et un échantillon de référence conservé à l'obscurité. Le rayonnement solaire est simulé par une source lumineuse Arc Xénon dont la lumière est filtrée par 2 types de filtres permettant à la fois de diminuer la température des échantillons mais aussi de couper les UV de plus faible longueur d'onde. Cette lampe Arc Xénon dégage une chaleur importante et pour éviter que le vieillissement thermique soit supérieur au vieillissement photochimique, on utilise un système de refroidissement de l'air de l'enceinte du Suntest® pendant toute la durée 22 d'exposition des échantillons. Les produits sont observés et comparés au témoin non exposé à différentes échéances : 8h, 24h, 48h. La décoloration observée est alors jugée comme étant acceptable ou pas. Aucune décoloration n'a été observée par rapport au témoin sur la durée totale du test. Par ailleurs, ce produit présentait une bonne couvrance 10 des lèvres et une absence d'odeur. Enfin, il présentait après vieillissement accéléré des propriétés de texture et de rhéologie identiques au témoin non vieilli, ce qui traduisait sa bonne stabilité. Exemple 4 : Incorporation du matériau dans un fard à paupières On a broyé au tricylindre le matériau obtenu à l'Exemple 1, 20 à raison de 20% en poids dans du malate de diisostéaryle. Le broyat obtenu a été incorporé dans un fard à paupières ayant la composition suivante. NOM INCI / Fonction % en poids Pigments et charges 84,2 Liants gras 5,8 Matériau selon l'Exemple 1 10,0 Total 100,00 Pour ce faire, les matériaux pulvérulents (pigments et charges) ont été introduits dans un mélangeur, où ils ont été broyés deux fois 12 minutes. Le liant gras a ensuite été pulvérisé sur ce mélange pulvérulent. L'ensemble a 15 25 23 lors été broyé à nouveau 3 fois 10 minutes, puis tamisé avant d'être compacté dans un godet. On a évalué la stabilité physico-chimique de ce produit 5 comme décrit à l'Exemple 3. On a observé une légère décoloration à partir de 24h, mais le produit restait toutefois dans la tonalité d'origine. Par ailleurs, après application sur les paupières, ce produit procurait un maquillage homogène, de bonne couvrance et de bonne tenue, ne formant pas de grains. 15 Enfin, il présentait des indices de casse et de dureté conformes (identiques au témoin non vieilli) après vieillissement accéléré, ce qui traduisait sa bonne stabilité. 20 Exemple 5 : Evaluation de l'effet anti-âge L'extrait de bois de sappan sur support de l'Exemple 1 a été testé sur cultures de cellules in vitro, à des concentrations variant de 0,00008% à 1,25% en poids, 25 comparativement à un témoin non traité et à un témoin positif traité à l'EDTA. On a constaté que le matériau de l'Exemple 1 inhibait significativement l'activité des métalloprotéinases de 30 type MMP-1, MMP-2 et MMP-9 à certaines au moins des concentrations testées. 10 REVENDICATIONS1. Matériau comprenant un colorant organique d'origine végétale supporté sur un substrat inorganique, caractérisé en ce que ledit colorant organique est un extrait de bois de sappan et en ce que ledit substrat inorganique est une argile. 2. Matériau selon la revendication 1, caractérisé en ce que ladite argile est un silicate cristallisé à feuillets continus, de préférence une smectite. 3. Matériau selon la revendication 2, caractérisé en ce que ladite argile est une smectite tri-octahédrique contenant du sodium telle qu'une stevensite, une hectorite ou une saponite. 4. Matériau selon la revendication 3, caractérisé en ce que ladite argile est le ghassoul. 5. Matériau selon l'une quelconque des revendications 1 à 4, caractérisé en ce que ledit extrait de bois de sappan est un extrait hydro-alcoolique. 25 6. Matériau selon l'une quelconque des revendications 1 à 5, caractérisé en ce qu'il est susceptible d'être obtenu selon un procédé comprenant les étapes suivantes . a) la dispersion de ladite argile en phase aqueuse, 30 b) l'ajout d'alun à ladite phase aqueuse, à pH acide, pour former un substrat activé dispersé en milieu aqueux,20c) l'introduction dans ledit milieu aqueux dudit extrait de bois de sappan préalablement solubilisé dans un solvant hydro-alcoolique, d) l'ajustement du pH à une valeur allant de 5 à 9, pour obtenir une dispersion de matériau supporté, e) la filtration de ladite dispersion, f) le séchage du matériau supporté. 7. Composition cosmétique renfermant un matériau selon l'une quelconque des revendications 1 à 6. 8. Composition selon la revendication 7, caractérisée en ce qu'elle se présente sous la forme d'un rouge à lèvres ou d'un brillant à lèvres. 9. Composition selon la revendication 7, caractérisée en ce qu'elle se présente sous la forme d'un fard à paupières et/ou à joues. 20 10. Composition selon la revendication 7, caractérisée en ce qu'elle se présente sous la forme d'un produit de soin de la peau ou d'un fond de teint. 11. Utilisation cosmétique du matériau selon l'une 25 quelconque des revendications 1 à 6 pour prévenir ou atténuer les signes du vieillissement des lèvres et/ou de la peau. 12. Utilisation cosmétique du matériau selon l'une 30 quelconque des revendications 1 à 6 comme pigment pour colorer les lèvres et/ou la peau.15